(57)【特許請求の範囲】
【請求項１】
１分子内に３個以上のアミノ基を有するポリアルキレンポリアミン（ａ）、ジカルボン酸（ｂ）及び炭素数１２〜２２の脂肪酸（ｃ）を、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られるポリアミド化合物（Ｉ）、並びに、エポキシ基を有する化合物（ＩＩ）を反応させて得られる反応物からなる表面サイズ剤（Ａ）と、
アルミニウム化合物（Ｂ）と、
を含有する塗工液を板紙原紙に塗工することを特徴とする板紙の製造方法。
【請求項２】
前記アルミニウム化合物（Ｂ）が硫酸バンドであることを特徴とする、請求項１に記載の板紙の製造方法。
【請求項３】
前記塗工液は、更に澱粉を含有することを特徴とする、請求項１又は２に記載の板紙の製造方法。
【請求項４】
前記澱粉のイオン化度がｐＨ７以下において−０．０５ｍｅｑ／ｇ以上であることを特徴とする、請求項３に記載の板紙の製造方法。
【発明の詳細な説明】
【技術分野】
【０００１】
本発明は、板紙の製造方法に関し、詳しくは、特定の表面サイズ剤と、アルミニウム化合物とを含有する塗工液を板紙原紙に塗工する板紙の製造方法に関する。
【背景技術】
【０００２】
従来、段ボール原紙等の板紙原紙の表面に耐水性や印刷適性を付与する手段として、疎水性基と、アニオン性基又はカチオン性基とを含有するビニル系モノマー共重合体からなる表面サイズ剤を少なくとも含み、必要に応じて澱粉及びポリアクリルアミド等の紙力剤、及びその他添加剤を適宜混合し、適当な濃度に希釈された塗工液を、６０℃前後の温度でゲートロールコーター、サイズプレス、及びキャレンダー等を用いて板紙原紙の表面に塗工し、乾燥する方法が採用されている。【０００３】
このような塗工液を用いて板紙原紙に各種物性付与を図るために、塗工液の主成分である表面サイズ剤の改良がこれまで盛んに行われてきた。例えば、アニオン性表面サイズ剤としては、スチレン系モノマーとアクリル酸とを含む共重合体をアルカリ金属とアンモニアとで中和した溶液型表面サイズ剤（特許文献１）等があり、またカチオン性表面サイズ剤としては、スチレン類とアクリル酸又はメタアクリル酸のアミノアルキルエステルとを共重合した後、これにエピハロヒドリン又はメチルエピハロヒドリン等のエポキシ基導入物質を反応させることによって得られる溶液型表面サイズ剤（特許文献２）、及び更なるサイズ効果の向上を目的として開発された、スチレン類とジアルキルアミノアルキル（メタ）アクリルアミドとの共重合体を４級化したカチオン性共重合体を乳化分散剤として含有する水性媒体中で、スチレン類及び（メタ）アクリル酸エステル等の疎水性モノマーを乳化重合したエマルション型表面サイズ剤（特許文献３）等がある。【０００４】
そして、内添サイズ剤で処理されていないことからサイズ性能を発現しにくい板紙原紙に塗工する場合、及び塗工液が紙に浸透しにくい転写方式等で塗工する場合においては、特定のカチオンポリマーを用いた塗工液に、さらに、水溶性アルミニウム系化合物及び澱粉類を含有させることにより、サイズ性能を向上させようとする試みがなされている（特許文献４）。
【先行技術文献】
【特許文献】
【０００５】
【特許文献１】特開２０１０−１５６０７９号公報
【特許文献２】特開昭４８−１１４０７号公報
【特許文献３】特開平１１−２７９９８３号公報
【特許文献４】特開２０１０−２５５１６１号公報
【発明の概要】
【発明が解決しようとする課題】
【０００６】
本発明は、特定の塗工液を板紙原紙に塗工することにより、サイズ性能に優れた板紙の製造方法を提供することを目的とする。
【課題を解決するための手段】
【０００７】
本発明者は更なる板紙のサイズ性能の向上を目的として、表面サイズ剤を含有する塗工液を板紙原紙に塗工することによりサイズ性能に優れた板紙の製造方法を鋭意検討した結果、特定のポリアミド化合物とエポキシ基を有する化合物との反応物からなる表面サイズ剤と、アルミニウム化合物とを含有する塗工液を板紙原紙に塗工することにより、従前よりもサイズ性能が飛躍的に向上した板紙を製造することができることを見出し、本発明の完成に至った。【０００８】
すなわち、本発明は、
（ｉ）１分子内に３個以上のアミノ基を有するポリアルキレンポリアミン（ａ）、ジカルボン酸（ｂ）及び炭素数１２〜２２の脂肪酸（ｃ）を、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られるポリアミド化合物（Ｉ）、並びに、エポキシ基を有する化合物（ＩＩ）を反応させて得られる反応物からなる表面サイズ剤（Ａ）と、
アルミニウム化合物（Ｂ）と、
を含有する塗工液を板紙原紙に塗工することを特徴とする板紙の製造方法、
（ｉｉ）前記アルミニウム化合物（Ｂ）が硫酸バンドであることを特徴とする、前記（ｉ）に記載の板紙の製造方法、
（ｉｉｉ）前記塗工液は、更に澱粉を含有することを特徴とする、前記（ｉ）又は（ｉｉ）に記載の板紙の製造方法、
（ｉｖ）前記澱粉のイオン化度がｐＨ７以下において−０．０５ｍｅｑ／ｇ以上であることを特徴とする、前記（ｉｉｉ）に記載の板紙の製造方法、
である。
【発明の効果】
【０００９】
本発明によると、特定の塗工液を板紙原紙に塗工することにより、サイズ性能に優れた板紙の製造方法を提供することができる。
【発明を実施するための最良の形態】
【００１０】
本発明の板紙の製造方法は、１分子内に３個以上のアミノ基を有するポリアルキレンポリアミン（ａ）、ジカルボン酸（ｂ）及び炭素数１２〜２２の脂肪酸（ｃ）を、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られるポリアミド化合物（Ｉ）、並びに、エポキシ基を有する化合物（ＩＩ）を反応させて得られる反応物からなる表面サイズ剤（Ａ）と、アルミニウム化合物（Ｂ）と、を含有する塗工液を板紙原紙に塗工することを特徴とする。【００１１】
本発明で用いられる表面サイズ剤（Ａ）を得るのに使用されるポリアミド化合物（Ｉ）は、１分子内に３個以上のアミノ基を有するポリアルキレンポリアミン（ａ）、ジカルボン酸（ｂ）及び炭素数１２〜２２の脂肪酸（ｃ）を、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られる。【００１２】
ポリアミド化合物（Ｉ）の原材料として供される、１分子内に３個以上のアミノ基を有するポリアルキレンポリアミン（ａ）としては、ジエチレントリアミン、トリエチレンテトラミン、テトラエチレンペンタミン、ペンタエチレンヘキサミン、ヘキサエチレンヘプタミン、ジプロピレントリアミン、トリプロピレンテトラミン等が挙げられる。これらは、ジカルボン酸（ｂ）及び炭素数１２〜２２の脂肪酸（ｃ）と反応することによりポリアミド化合物（Ｉ）を形成することができる。ポリアルキレンポリアミン（ａ）としては、これらの中で、ジエチレントリアミン、トリエチレンテトラミン、テトラエチレンペンタミンが好ましく、更には、ジエチレントリアミンが特に好ましい。ポリアルキレンポリアミン（ａ）はその１種を単独で用いても良いし、２種以上を併用しても良い。【００１３】
ポリアミド化合物（Ｉ）の原材料として供される、ジカルボン酸（ｂ）としては、分子中に２個のカルボキシル基を有するジカルボン酸及び／又はその誘導体であって、前記ポリアルキレンポリアミン（ａ）と反応することによりポリアミド化合物（Ｉ）を形成できればよい。ジカルボン酸としては、例えば、マロン酸、コハク酸、グルタル酸、アジピン酸、ピメリン酸、スベリン酸、アゼライン酸、セバシン酸、ブラシル酸、ドデカン二酸、テレフタル酸等が挙げられ、工業的には炭素数５〜１０のジカルボン酸が好ましい。前記誘導体としては、例えば、前記したジカルボン酸のモノエステル、ジエステル、酸無水物、酸ハロゲン化物等を挙げることができる。ジカルボン酸のモノエステル及びジエステルとしては、好ましくは炭素数１〜５、特に好ましくは炭素数１〜３の低級アルコール（メタノール、エタノール、プロパノール）とジカルボン酸とのエステルを挙げることができる。酸無水物としては、遊離酸の分子内脱水縮合物のほか、低級カルボン酸好ましくは炭素数１〜５の低級カルボン酸とジカルボン酸との縮合物等が挙げられる。酸ハロゲン化物としては酸クロライド等が挙げられる。ジカルボン酸（ｂ）で工業的に特に好ましいものとしては、アジピン酸、グルタル酸ジメチルエステル、アジピン酸ジメチルエステルが挙げられる。ジカルボン酸（ｂ）はその１種を単独で又は２種以上を使用することができる。【００１４】
ポリアミド化合物（Ｉ）の原材料として供される、炭素数１２〜２２の脂肪酸（ｃ）としては、飽和であっても不飽和であってもよく、具体的には、炭素数１２のドデカン酸（ラウリン酸）、炭素数１４のテトラデカン酸（ミリスチン酸）、炭素数１５のペンタデカン酸（ペンタデシル酸）、炭素数１６のヘキサデカン酸（パルミチン酸）、９−ヘキサデセン酸（パルミトイル酸）、炭素数１７のへプタデカン酸（マルガリン酸）、炭素数１８のオクタデカン酸（ステアリン酸）、ｃｉｓ−９−オクタデセン酸（オレイン酸）、１１−オクタデセン酸（バクセン酸）、ｃｉｓ，ｃｉｓ−９，１２−オクタデカジエン酸（リノール酸）、９，１２，１５−オクタデカントリエン酸（（９，１２，１５）−リノレン酸）、６，９，１２−オクタデカトリエン酸（（６，９，１２）−リノレン酸）、９，１１，１３−オクタデカトリエン酸（エレオステアリン酸）、炭素数１９のノナデカン酸（ツベルクロステアリン酸）、炭素数２０のイコサン酸（アラキジン酸）、８，１１−イコサジエン酸、５，８，１１−イコサトリエン酸、５，８，１１，１４−イコサテトラエン酸（アラキドン酸）、炭素数２２のドコサン酸（ベヘン酸）を挙げることができ、これらの脂肪酸のエステル又は酸ハロゲン化物であってもよい。脂肪酸（ｃ）としては、これらの中でも、飽和脂肪酸であることが好ましく、炭素数１８〜２４の脂肪酸が好ましい。脂肪酸（ｃ）はその１種を単独で又は２種以上を使用することができる。【００１５】
１分子内に３個以上のアミノ基を有するポリアルキレンポリアミン（ａ）、ジカルボン酸（ｂ）及び炭素数１２〜２２の脂肪酸（ｃ）は、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させる。前記比率が０．５０を下回る場合は、生成されたポリアミド化合物（Ｉ）におけるアミノ基が多くなり、親水性部位が増える上、分子量が小さくなったり脂肪酸（ｃ）由来のアルキル基が少なくなったりするため、所望のサイズ効果が得られない。また前記比率が０．８３を上回る場合は、生成されたポリアミド化合物（Ｉ）におけるアミノ基が少なく、セルロースに定着できるカチオン性部位が少なくなり、その結果、所望のサイズ効果が得られない。【００１６】
１分子内に３個以上のアミノ基を有するポリアルキレンポリアミン（ａ）とジカルボン酸（ｂ）及び脂肪酸（ｃ）との反応は、これらを１００〜２００℃に加熱し、脱水縮合させることにより行われる。反応時間は、０．５〜１０時間であるのが好ましく、２〜６時間であるのがより好ましい。反応に際してポリアルキレンアミン（ａ）とジカルボン酸（ｂ）及び脂肪酸（ｃ）とを混合する方法に制限はなく、ポリアルキレンポリアミン（ａ）に、ジカルボン酸（ｂ）と脂肪酸（ｃ）とを混合して反応を進行させる方法、ポリアルキレンポリアミン（ａ）とジカルボン酸（ｂ）との反応物に脂肪酸（ｃ）を混合して反応を進行させる方法が好ましい。アミド化反応の触媒は特に用いなくても良いが、アミド化反応の触媒として、硫酸、ベンゼンスルホン酸、パラトルエンスルホン酸等のスルホン酸類、あるいは、アミド化反応に通常用いられる触媒を使用しても良い。その使用量はポリアルキレンポリアミン（ａ）１ｍｏｌに対し、０．００５〜０．１ｍｏｌであるのが好ましく、０．０１〜０．０５ｍｏｌであるのがより好ましい。【００１７】
本発明で用いられる表面サイズ剤（Ａ）を得るのに使用される、エポキシ基を有する化合物（ＩＩ）としては、エピクロロヒドリン、及びエピブロムヒドリン等のエピハロヒドリン、エチレンオキシド、及びブチレンオキシド等のアルキレンオキシド、並びにスチレンオキシド等が挙げられ、これらの中でも、エピクロロヒドリンが好ましい。【００１８】
本発明で用いられる表面サイズ剤（Ａ）は、ポリアミド化合物（Ｉ）とエポキシ基を有する化合物（ＩＩ）との反応物である。ポリアミド化合物（Ｉ）とエポキシ基を有する化合物（ＩＩ）との反応物は、最終的に安定した水分散体として得られるのであればどのような方法で製造されても構わないが、例えば、ポリアミド化合物（Ｉ）の加熱溶融物中へ乳化剤と熱水とを添加して水分散体とし、加温下でこれにエポキシ基を有する化合物（ＩＩ）を添加して反応させることで得られる。ポリアミド化合物（Ｉ）とエポキシ基を有する化合物（ＩＩ）との反応比率に特に制限はないが、ポリアミド化合物（Ｉ）の残存アミノ基に対して、エポキシ基を有する化合物（ＩＩ）を５０〜１５０ｍｏｌ％反応させるのが好ましい。【００１９】
前記乳化剤には、公知の乳化剤を適宜使用することができる。乳化剤としては、例えば、アルキル基及び／又はアルケニル基の炭素数が４〜２０である脂肪酸ソルビタンエステル、脂肪酸ポリグリコールエステル、脂肪酸アミド、及び各種ポリアルキレンオキサイド型ノニオン性界面活性剤等のノニオン性乳化剤、アルキル基及び／又はアルケニル基の炭素数が４〜２０である長鎖アルキルアミン塩、ポリオキシアルキレンアミン、テトラアルキル４級アンモニウム塩、トリアルキルベンジル４級アンモニウム塩、アルキルイミダゾリウム塩、アルキルピリジニウム塩、アルキルキノリウム塩、アルキルホスホニウム塩、及びアルキルスルホニウム塩等のカチオン性乳化剤、並びに、各種ベタイン系界面活性剤等の両性界面活性剤が挙げられる。【００２０】
前記乳化剤としては、これらの中でも、ポリアルキレンオキサイド型ノニオン性界面活性剤が好ましく、具体的には、脂肪酸アルキレンオキサイドソルビタンエステル、ポリオキシアルキレン脂肪酸エステル、ポリオキシアルキレン脂肪酸アミド、ポリオキシアルキレン脂肪族アルコール、ポリオキシアルキレン脂肪族アミン、ポリオキシアルキレン脂肪族メルカプタン、ポリオキシアルキレンアルキルエーテル、ポリオキシアルキレンアルキルアリールエーテル等が挙げられる。前記乳化剤としては、乳化分散性に優れるアルキレンオキサイド付加物が好ましく、さらにアルキレンオキサイドとして乳化剤１分子当たり１０〜１００モル付加していることが好ましく、特に３０〜６０モル付加していることが好ましい。前記アルキレンオキサイドのアルキレン基の炭素数が８〜１８であることが特に好ましい。【００２１】
前記乳化剤は、その１種を単独で又は２種以上を使用することができ、その使用量としては、ポリアミド化合物（Ｉ）１００質量部に対し、１〜２０質量部であることが、発泡性を抑えつつ、分散性を高めるのに好ましく、１〜１０質量部がより好ましい。【００２２】
また、本発明で用いられる表面サイズ剤（Ａ）を得る際に、例えばポリアミド化合物（Ｉ）の水分散時の分散性及び／又は表面サイズ剤（Ａ）の保存安定性を高めるために、本発明のサイズ性を損なわない範囲で、イソプロピルアルコール等の有機溶媒を用いてもよい。前記有機溶媒の使用量は、表面サイズ剤（Ａ）の固形分に対して１〜１０質量％が好ましい。【００２３】
本発明の板紙の製造方法では、前記表面サイズ剤（Ａ）と、アルミニウム化合物（Ｂ）とを含有する塗工液を板紙原紙の表面に塗工する。【００２４】
本発明で用いられるアルミニウム化合物（Ｂ）としては、硫酸アルミニウム（硫酸バンド）、ポリ塩化アルミニウム、アルミナゾル、ポリ硫酸ケイ酸アルミニウム、ケイ酸アルミニウムゾル、ポリ水酸化アルミニウム等の水溶性アルミニウム化合物が挙げられ、これらの中でも硫酸バンド、ポリ塩化アルミニウムが好ましく、特に硫酸バンドが好ましい。これらのアルミニウム化合物（Ｂ）はその１種を単独で又は２種以上を使用することができる。【００２５】
塗工液における表面サイズ剤（Ａ）とアルミニウム化合物（Ｂ）との含有比率は、サイズ性能を最大限に発揮するうえで、固形分質量比で（Ｂ）／（Ａ）＝０．８〜３．０であることが好ましく、１．０〜２．５であることがより好ましい。【００２６】
また、本発明の板紙の製造方法では別の態様として、表面サイズ剤（Ａ）及びアルミニウム化合物（Ｂ）に、更に澱粉を含有させた塗工液を板紙原紙の表面に塗工する板紙の製造方法を挙げることができる。【００２７】
前記澱粉としては、製紙塗工用に使用されている各種の澱粉及び／又は加工澱粉を使用することができる。澱粉としては、例えば、コーン澱粉、馬鈴薯澱粉、タピオカ澱粉、小麦澱粉等の原料澱粉が挙げられる。加工澱粉は、前記原料澱粉から誘導され、例えば、酵素変性澱粉、酸化澱粉、アルファー化澱粉、エステル化澱粉、エーテル化澱粉、架橋澱粉、グラフト化澱粉、過硫酸アンモニウム変性澱粉、カチオン化澱粉等が挙げられる。澱粉としては、これらの中でも、高濃度で使用しても低粘度であり、耐老化性が高く、フィルム形成能に優れる等の点から加工澱粉、特に酵素変性澱粉、過硫酸アンモニウム変性澱粉が好ましい。【００２８】
本発明では、澱粉のイオン化度がｐＨ７以下において−０．０５ｍｅｑ／ｇ以上であることが、表面サイズ剤（Ａ）及びアルミニウム化合物（Ｂ）のカチオン性に与える影響が小さくなるので好ましく、０．１０ｍｅｑ／ｇ以下であることが一般的である。澱粉のイオン化度は、澱粉をクッキングして得られる澱粉糊液を固形分濃度が０．１質量％になるように希釈して、これを水酸化ナトリウムを用いてｐＨを７．０に調整した後、ミューテック社製のＰＣＤ−０２型を用いて測定する。【００２９】
表面サイズ剤（Ａ）の塗工液中の濃度及び塗工液の板紙原紙に対する塗工量は、求められる板紙の物性及び用いられる塗工機等により、適宜選ばれるが、本発明で用いられる表面サイズ剤（Ａ）の塗工液中の濃度は、表面サイズ剤（Ａ）の固形分として０．０１〜３質量％であるのが好ましく、０．０５〜２質量％であるのがより好ましい。また、塗工液の板紙原紙に対する塗工量は、表面サイズ剤（Ａ）の固形分として０．０１〜０．３ｇ／ｍ２であるのが好ましく、０．０１〜０．１ｇ／ｍ２であるのがより好ましい。【００３０】
前記塗工液が、更に澱粉を含有する場合、澱粉の塗工液中の濃度は、固形分として３〜１５質量％であるのが好ましく、５〜１２質量％であるのがより好ましい。澱粉の塗工液中の濃度が前記範囲内であると、塗工液の粘度が安定に適切な範囲内で管理できるため、塗工量の調節がし易く、またサイズ効果を妨げる懸念も少なくなる。【００３１】
本発明で用いることのできる塗工機としては、例えばサイズプレス、フィルムプレス、ゲートロールコーター、ロッドメタリングコーター、ブレードコーター、キャレンダー、バーコーター、ナイフコーター、エアーナイフコーター、及びカーテンコーター等が挙げられる。また、板紙原紙の表面へ塗工液を噴霧することのできるスプレー塗工機も適用可能である。【００３２】
本発明における塗工液を塗工する板紙原紙としては、各種の板紙原紙を挙げることができ、例えば、ライナー、中芯等の段ボール原紙のほか、白ボール、マニラボール、チップボール等の紙器用板紙原紙が挙げられる。板紙原紙としては、特に、ライナー、中芯等の段ボール原紙が好ましい。これらの板紙原紙に前記塗工液を塗工することで、例えば、ライナー、中芯等の段ボールのほか、白ボール、マニラボール、チップボール等の紙器用板紙等の板紙を製造することができる。【００３３】
このように、特定の塗工液を板紙原紙に塗工することにより、サイズ性能に優れた板紙を製造する方法を提供することができる。
【実施例】
【００３４】
以下に、実施例および比較例によって本発明を更に詳しく説明するが、本発明はこれら実施形態に限定されるものではない。なお、各例中、％は特記しない限り全て質量％である。【００３５】
＜表面サイズ剤（Ａ）＞
（合成例１）
［ポリアミド化合物（Ｉ）の合成］
温度計、冷却管、撹拌機を有するセパラブルフラスコに、ポリアルキレンポリアミン（ａ）としてジエチレントリアミン（１ｍｏｌ）、ジカルボン酸（ｂ）としてアジピン酸（０．４ｍｏｌ）を仕込み、１３０℃まで昇温した後、脂肪酸（ｃ）としてステアリン酸（０．７ｍｏｌ）を添加し、１７０℃まで昇温し、生成する水を除去しながら、１７０℃で６時間反応させ、固形分１００％のポリアミド化合物（Ｉ）を８００ｇ得た。【００３６】
［ポリアミド化合物（Ｉ）とエポキシ基を有する化合物（ＩＩ）の反応］
温度計、冷却管、撹拌機を有するセパラブルフラスコに、得られたポリアミド化合物（Ｉ）（６０．５ｇ）を仕込み、撹拌下、１３０℃まで昇温し、加熱溶融した後、ノニオン性乳化剤（ニューコール２３６０、日本乳化剤株式会社製、２．４ｇ）を添加し、次いで熱水（８０℃、３９９ｇ）を添加した後、８０℃でイソプロピルアルコール（３．０ｇ）、エポキシ基を含有する化合物（ＩＩ）としてエピクロロヒドリン（ポリアミド化合物（Ｉ）の理論残存アミノ基に対して８０ｍｏｌ％、１３．６ｇ）を添加し、８０℃で２時間反応させた後、冷却し、固形分が１５％となるようにイオン交換水を添加し、表面サイズ剤（Ａ）を得た。【００３７】
（合成例２〜１０、比較合成例１〜６）
表１に記載のようにポリアルキレンポリアミンの種類、ジカルボン酸の量、脂肪酸の量および種類を変えたこと以外は合成例１と同様にして表面サイズ剤（Ａ）を合成した。【００３８】
（比較合成例７）（アニオン性共重合体からなる表面サイズ剤の合成例）
温度計、冷却管、撹拌機を有するセパラブルフラスコに、イソプロピルアルコール（５４ｇ）、スチレン（５０ｇ）、ノルマルブチルアクリレート（１０ｇ）、メタクリル酸（４０ｇ）、アゾビスイソブチロニトリル（０．８０ｇ）を仕込み、窒素置換下、８５℃まで昇温した。８５℃で１時間後、２時間後にアゾビスイソブチロニトリル（０．２０ｇ）をそれぞれ添加し、８５℃で合計３時間反応させた後、イオン交換水（３４６ｇ）、２５％濃度のアンモニア水（３１．６ｇ）を添加し、カルボキシル基を中和した後、イソプロピルアルコールを留去し、冷却し、固形分が２０％となるようにイオン交換水を添加し、アニオン性共重合体からなる表面サイズ剤を得た。【００３９】
（比較合成例８）（カチオン性共重合体からなる表面サイズ剤の合成例）
温度計、冷却管、撹拌機を有するセパラブルフラスコに、イソプロピルアルコール（６７ｇ）、スチレン（７０ｇ）、ジメチルアミノエチルメタクリレート（３０ｇ）、アゾビスイソブチロニトリル（２．００ｇ）を仕込み、窒素置換下、８５℃まで昇温した。８５℃で１時間後、２時間後にアゾビスイソブチロニトリル（０．４０ｇ）をそれぞれ添加し、８５℃で合計３時間反応させた後、酢酸（１１．５ｇ）、イオン交換水（３１８ｇ）、エピクロロヒドリン（５．３５ｇ）を添加し、イソプロピルアルコールを留去した後、冷却し、固形分が２０％となるようにイオン交換水を添加し、カチオン性共重合体からなる表面サイズ剤を得た。【００４０】
（実施例１）
コーン澱粉（日本食品化工株式会社製、日食コーンスターチ）を酵素を用いて変性して酵素変性澱粉とし、これを水で希釈して１５％濃度の糊液を得た後、これを用いて塗工液中の澱粉の固形分濃度が９％、硫酸バンドの固形分濃度が０．２％、合成例１の表面サイズ剤（Ａ）の固形分濃度が０．１％となるように塗工液を調整した。この塗工液をワイヤーバーコーターを用いて、中芯原紙（坪量１３０ｇ／ｍ２）の片面に塗工して塗工紙を得た。塗工液の中芯原紙への塗布量は３９ｇ／ｍ２であった。塗工後、１２０秒コブ（Ｃｏｂｂ）サイズ度を測定した。結果を表１に示す。
なお、１２０秒コブ（Ｃｏｂｂ）サイズ度は、ＪＩＳ  Ｐ−８１４０に準拠して測定した。測定値が小さいほど、サイズ効果に優れることを示す。【００４１】
（実施例２〜１０、比較例１〜６、８、９）
合成例１の表面サイズ剤を表１に記載の表面サイズ剤に変えたこと以外は、実施例１と同様にして塗工紙を得て、１２０秒コブ（Ｃｏｂｂ）サイズ度を測定した。結果を表１に示す。【００４２】
（実施例１１）
硫酸バンドをポリ塩化アルミニウムに変えたこと以外は実施例２と同様にして塗工紙を得て、１２０秒コブ（Ｃｏｂｂ）サイズ度を測定した。結果を表１に示す。【００４３】
（実施例１２）
澱粉を用いなかったこと以外は実施例２と同様にして塗工紙を得て、１２０秒コブ（Ｃｏｂｂ）サイズ度を測定した。結果を表１に示す。【００４４】
（実施例１３）
コーン澱粉を酸化澱粉（日本食品化工株式会社製、ＭＳ３８００）に変えたこと以外は実施例２と同様にして塗工紙を得て、１２０秒コブ（Ｃｏｂｂ）サイズ度を測定した。結果を表１に示す。【００４５】
（比較例７）
硫酸バンドを用いなかったこと以外は実施例２と同様にして塗工紙を得て、１２０秒コブ（Ｃｏｂｂ）サイズ度を測定した。結果を表１に示す。【００４６】
＜澱粉のイオン化度の測定＞
澱粉をクッキングして得られる澱粉糊液を固形分濃度が０．１％になるように希釈して、これを水酸化ナトリウムを用いてｐＨを７．０に調整した後、ミューテック社製のＰＣＤ−０２型を用いてイオン化度を測定した。コーン澱粉を変性して得られた酵素変性澱粉のイオン化度は−０．０５０ｍｅｑ／ｇであり、酸化澱粉（ＭＳ３８００）のイオン化度は−０．１３４ｍｅｑ／ｇであった。【００４７】
【表１】
0005455102.tif 000002
【００４８】
表１中の略号の説明
※１：硫酸バンドをポリ塩化アルミニウムに変更
※２：澱粉不使用
※３：酵素変性澱粉（コーン澱粉）を酸化澱粉（ＭＳ３８００）に変更
※４：硫酸バンド不使用。
ＤＥＴＡ：ジエチレントリアミン
ＴＥＰＡ：テトラエチレンペンタミン【００４９】
実施例１〜８と比較例１〜４とを対比することにより、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られるポリアミド化合物（Ｉ）を表面サイズ剤（Ａ）の原料として用いることで、サイズ性能に優れる板紙が得られることが分かる。【００５０】
実施例２、９、１０と比較例５、６とを対比することにより炭素数が１２〜２２の脂肪酸（ｃ）を表面サイズ剤の原料として用いることで、サイズ性能に優れる板紙が得られることが分かる。【００５１】
実施例２と比較例７とを対比することにより、表面サイズ剤と共にアルミニウム化合物を含有する塗工液を板紙原紙に塗工することで、サイズ性能に優れる板紙が得られることが分かる。【００５２】
実施例１〜１０と比較例８、９とを対比することにより、本発明における表面サイズ剤（Ａ）を用いることで、ラジカル重合による共重合体からなる表面サイズ剤よりもサイズ性能に優れる板紙が得られることが分かる。
【要約】
本発明は、サイズ性能に優れた板紙の製造方法を提供することを目的とする。本発明の板紙の製造方法は、１分子内に３個以上のアミノ基を有するポリアルキレンポリアミン（ａ）、ジカルボン酸（ｂ）及び炭素数１２〜２２の脂肪酸（ｃ）を、ポリアルキレンポリアミン（ａ）におけるアミノ基のモル数（ｓ）に対するジカルボン酸（ｂ）におけるカルボキシル基のモル数（ｎ）と脂肪酸（ｃ）におけるカルボキシル基のモル数（ｍ）との総モル数（ｍ＋ｎ）の比率[（ｍ+ｎ）/ｓ]が０．５０〜０．８３となるように反応させて得られるポリアミド化合物（Ｉ）、並びに、エポキシ基を有する化合物（ＩＩ）を反応させて得られる反応物からなる表面サイズ剤（Ａ）と、アルミニウム化合物（Ｂ）と、を含有する塗工液を板紙原紙に塗工することを特徴とする。